内部に一対の電極が対向配置された発光部と、該発光部の両端に連設された封止部とからなる発光管を有し、前記電極の軸部の基端部にはガラス製の保持用筒体が嵌合され、前記電極軸部が該保持用筒体とともに前記封止部内に埋設されてなるショートアーク型放電ランプにおいて、前記電極軸部と前記保持用筒体との間には、窒化ホウ素層が介在していることを特徴とするショートアーク型放電ランプ。この発明は、上記従来技術の問題点に鑑みて、内部に一対の電極が対向配置された発光部と、該発光部の両端に連設された封止部とからなる発光管を有し、前記電極の軸部の基端部には保持用筒体が嵌合され、前記電極軸部が該保持用筒体とともに前記封止部内に埋設されてなるショートアーク型放電ランプにおいて、電極軸部と封止部ガラスの熱膨張量の差異に基づく電極軸部の曲がりを防止する構造を提供せんとするものである。上記課題を解決するために、この発明に係るショートアーク型放電ランプは、前記電極軸部と前記保持用筒体との間には、窒化ホウ素層が介在していることを特徴とする本発明によれば、ランプに投入された電力量に応じて、電極の温度が、高、低、高、低と、時間と共に変化するような場合でも、電極軸部の封止部の埋設部に、窒化ホウ素BNを介在させているので、封止部において電極軸部が熱膨張する際、ガラスで妨げられることがなく、自由に伸縮することができ、電極軸部の曲がりを抑制できて、長い使用寿命を有するショートアーク型放電ランプを提供することができる。図1は、本発明に係るショートアーク型放電ランプを示す断面図である。発光管2は、石英ガラスからなり、発光部3と、その両端に連設された封止部4とから構成される。前記発光部3の内部に配置されたタングステンからなる電極5は、頭部5aと、軸部5bとからなり、該電極軸部5bの端部は、封止部4に埋設された金属箔6に溶接接続されている。そして、前記発光部3の内部には、発光物質として水銀が封入されている。上述したプロジェクタ装置等の画像投射用の光源として使用される場合、比較的多量の水銀が封入され、具体的には0.15mg/mm3以上、好ましくは0.20mg/mm3以上封入されるようになる。また、前記電極軸部5bには石英ガラス製の保持用筒体7が被嵌されていて、前記電極軸部5bと保持用筒体7との間には、窒化ホウ素BN層10が介在している。前記窒化ホウ素層10は、図2に示すように、薄片状の粉末窒化ホウ素により構成されており、層の厚みは1~500μmの範囲、好ましくは10~100μmの範囲、更に好ましくは30~100μmの範囲である。窒化ホウ素は、一般に、ダイヤモンド構造の立方晶系構造のものと、グラファイト構造の六方晶系構造のものとがあることが知られている。いずれの構造の窒化ホウ素も、硬く、耐熱性が良好な材料である。グラファイト構造を有する六方晶系の窒化ホウ素は、潤滑性、耐摩耗性に優れており、本発明にかかる窒化ホウ素層においては、六方晶系の窒化ホウ素を含んでいる。このような、窒化ホウ素粉末は、一次粒子の平均径が例えば10~30μmである。なお、ここでの一次粒子径は、3軸平均径によるものであり、粒子の短軸径をb、長軸径をl、厚みをhとおいたときblh/3で表される粒径である。上述したように、窒化ホウ素層10は、薄片状の窒化ホウ素粉末が、いくつか積み重ねられて層を形成したものである。窒化ホウ素粉末は、滑りが生じやすいので、粉末が積層されることで、その界面ですべりが生じる。電極軸部5bが伸縮した場合でも、発光管2保持用筒体7を構成する石英ガラスに引っ掛かることがなくなり、該電極軸部5bに曲がりが生じなくなる。仮に、石英ガラスと一部の窒化ホウ素粉末とが融着した場合でも、粉末が幾つか重なって配置されているので、その下層の窒化ホウ素粉末で滑りが生じ、電極軸部5bの伸縮を妨げるものとならない。また、積層された粉末同士の間に隙間があるので、電極軸部5bが半径方向に膨張、収縮しても、隙間が軸部の膨張による電極体積増加分を許容することができ、封止部4保持用筒体7のガラスに余計な応力がかかることもない。このように、窒化ホウ素の潤滑性及び耐熱性と、粉末を積層して形成したことによる体積吸収特性の両方の作用を得ることで、電極軸部の膨張、伸縮を解消することができる。以下、本発明のショートアーク型放電ランプの製造方法の一例を図3により説明する。図3において、窒化ホウ素粉末が内部に塗布または充填された中空円筒の保持用筒体7及び電極5を用意するA。前記保持用筒体7における窒化ホウ素充填部に、電極軸部5bを差し込み、該電極軸部5bを貫通させるB。保持用筒体7は、材質としては、例えば石英ガラスであり、発光管と同じガラスで構成されるのが好ましい。そして、該保持用筒体7の内径は、電極軸部5bの径に、窒化ホウ素層10の適度な厚みを加えたものを許容可能とするものである。この保持用筒体7に関し、具体的な数値例を挙げると、封止部4の外径が6mm、電極芯棒5bの径が0.4mmである場合、使用する保持用筒体7は、外径がφ1mm、内径がφ0.6mm、長さが1.8mmである。この電極軸部5bの保持用筒体7を貫通した後端を、金属箔6に溶接するC。次いで、電極5、窒化ホウ素充填保持用筒体7、金属箔6および外部リード8が一体となった電極マウントを、封止部4内に挿入するD。そして、発光管2の封止部4の周囲をバーナーで加熱してシュリンクし、気密封止する。小径の石英ガラス製保持用筒体7は溶融の程度によりもよるが、ほぼ発光管2と一体化する。この結果、電極軸部7の周囲に窒化ホウ素層10が形成された状態を得ることができる。こうして図1に示すようなショートアーク型放電ランプができあがる。なお、上記製造方法は、好ましい製造方法の一例であり、この方法以外の手法で窒化ホウ素層10を形成することも、もちろん可能である。例えば、適宜のバインダと窒化ホウ素粉末を混練して電極軸部5bに塗布し、これを乾燥させて窒化ホウ素層10を形成するという手段によってもよい。本発明の効果を実証するための実験を行った。本発明のランプとして、下記仕様の、窒化ホウ素層を備えたショートアーク型放電ランプを作製した。発光部の最大外径、全長10mm、9mm封止部の最大外径6mm電極の最大径、全長1.4mm、7.6mm電極軸部の径0.4mm電極間距離1.0mm封入水銀密度0.25mg/mm3定格点灯電圧80V定格点灯電力230W窒化ホウ素層厚さ60μm、全長1.8mm窒化ホウ素粒子の平均粒子径30μm三軸平均径また、比較例として、窒化ホウ素層を備えていない従来構造のランプを作製した。なお、この比較例は、窒化ホウ素層を備えていない構造以外は、本発明ランプと同様の仕様である。本発明に係るランプを5本、比較例に係るランプを5本、それぞれ作製し、高電力時;電力230W、5分間点灯、低電力時;電力115W、5分間点灯、を1セットとして調光点灯を行った。調光点灯回数が1500回となる時点で、電極の曲がりの有無を観測した。電極に曲がりを生じたか否かの判断は、電極先端の位置が、初期の位置から1.0mm以上ずれた場合に曲がり有と判定し、位置ずれが1.0mm未満の場合曲がり無と判定した。<表1>上記のように、本発明にかかるランプはすべて、調光点灯回数1500回後も電極先端の位置ずれは1.0mm未満であり、電極軸部が大きく曲がったものはなかった。これに対して、従来技術に基づく比較例ランプでは、調光点灯回数1500回後、5本中3本について電極先端が1mm以上曲がり、その結果、アークの状態が不安定になるものもあった。以上説明したように、本発明のショートアーク型放電ランプでは、当該ランプに投入された電力量に応じて、電極の温度が、高、低、高、低と、時間と共に変化して熱サイクルを生じる場合でも、電極軸部の封止部の埋設部において、ガラス部材との間に窒化ホウ素層を介在させているので、電極軸部がガラスに引っかかることがなく、自由に伸縮することができ、電極軸部の曲がりを抑制できて、長い使用寿命を有するショートアーク型放電ランプを提供することができる。